(57)【要約】【課題】含アミノ基シランカップリング剤で処理した基材ガラスに固定された病理組織を対象とする、蛍光ナノ粒子を使用した免疫染色において、抗原に結合した蛍光ナノ粒子の蛍光量または輝点数だけを定量する方法を提供する。【解決手段】蛍光ナノ粒子を用いた免疫染色により、含アミノ基シランカップリング剤で処理した基材ガラスの表面に固定した病理組織中の抗原を検出する免疫染色方法であって、（i）該含アミノ基シランカップリング剤で処理した基材ガラスの表面に固定した病理組織に対して、ブロッキング剤を添加する工程と、（ii）該抗原に反応する抗体を前記病理組織に添加する工程と、（iii）該含アミノ基シランカップリング剤中のアミノ基と反応可能な官能基を有する化合物（1）を添加し、室温下に所定時間静置する工程と、（iv）前記抗体と反応して結合可能な官能基を有する蛍光ナノ粒子を添加する工程とからなる免疫染色方法。【選択図】なし【特許請求の範囲】
【請求項１】
蛍光ナノ粒子を用いた免疫染色により、含アミノ基シランカップリング剤で処理した基材ガラスの表面に固定した病理組織中の抗原を検出する免疫染色方法であって、
（ｉ）該含アミノ基シランカップリング剤で処理した基材ガラスの表面に固定した病理組織に対して、ブロッキング剤を添加する工程と、
（ｉｉ）該抗原に反応する抗体を前記病理組織に添加する工程と、
（ｉｉｉ）該含アミノ基シランカップリング剤中のアミノ基と反応可能な官能基を有する化合物（１）を添加し、室温下に所定時間静置する工程と、
（ｉｖ）前記抗体と反応して結合可能な官能基を有する蛍光ナノ粒子を添加する工程とからなることを特徴とする免疫染色方法。
【請求項２】
前記工程（ｉｉｉ）において、化合物（１）に加えて、さらに、前記含アミノ基シランカップリング剤中のアミノ基と該化合物（１）中の官能基との反応を促進する反応促進剤（２）を添加することを特徴とする請求項１に記載の免疫染色方法。
【請求項３】
前記反応促進剤（２）が脱水縮合剤であることを特徴とする請求項２に記載の免疫染色方法。
【請求項４】
前記蛍光ナノ粒子が、蛍光物質をメラミン樹脂で内包したナノ粒子であることを特徴とする請求項１〜３のいずれか１項に記載の免疫染色方法。
【請求項５】
前記化合物（１）が、ポリエチレングリコール鎖を有することを特徴とする請求項１〜４のいずれか１項に記載の免疫染色方法。
【請求項６】
前記化合物（１）中の官能基が、活性エステル基であることを特徴とする請求項１〜５のいずれか１項に記載の免疫染色方法。
【請求項７】
前記活性エステル基が、Ｎ−ヒドロキシスクシンイミド活性エステル基であることを特徴とする請求項６に記載の免疫染色方法。
【請求項８】
前記ブロッキング剤が、人工合成ポリマー、正常血清、ウシ血清アルブミン、ゼラチンおよびカゼインから選ばれる１種以上のブロッキング剤であることを特徴とする請求項１〜７のいずれか１項に記載の免疫染色方法。
【請求項９】
含アミノ基シランカップリング剤で処理した基材ガラスの表面に存在するアミノ基と反応可能な官能基を有する化合物（１）を含有することを特徴とする蛍光免疫染色用前処理液。
【請求項１０】
前記化合物（１）に加えて、さらに、前記アミノ基と該化合物（１）中の官能基との反応を促進する反応促進剤（２）を含有することを特徴とする請求項９に記載の蛍光免疫染色用前処理液。
【請求項１１】
前記反応促進剤（２）が脱水縮合剤であることを特徴とする請求項１０に記載の蛍光免疫染色用前処理液。
【請求項１２】
前記化合物（１）が、ポリエチレングリコール鎖を有することを特徴とする請求項９〜１１のいずれか１項に記載の蛍光免疫染色用前処理液。
【請求項１３】
前記化合物（１）中の官能基が、活性エステル基であることを特徴とする請求項９〜１２のいずれか１項に記載の蛍光免疫染色用前処理液。
【請求項１４】
前記活性エステル基が、Ｎ−ヒドロキシスクシンイミド活性エステル基であることを特徴とする請求項１３に記載の蛍光免疫染色用前処理液。
【請求項１５】
含アミノ基シランカップリング剤で処理した基材ガラスと、
ブロッキング剤と、
請求項９〜１４のいずれか１項に記載の蛍光免疫染色用前処理液と、
蛍光ナノ粒子とからなることを特徴とする免疫染色用キット。
【請求項１６】
前記蛍光ナノ粒子が、蛍光物質をメラミン樹脂で内包したナノ粒子であることを特徴とする請求項１５に記載の免疫染色用キット。
【請求項１７】
前記ブロッキング剤が、人工合成ポリマー、正常血清、ウシ血清アルブミン、ゼラチンおよびカゼインから選ばれる１種以上のブロッキング剤であることを特徴とする請求項１５または１６に記載の免疫染色用キット。
【発明の詳細な説明】
【技術分野】
【０００１】
本発明は、蛍光免疫染色法において、抗原に結合した蛍光ナノ粒子の蛍光量または輝点数を高い精度で定量する方法に関する。
【背景技術】
【０００２】
抗原抗体反応を利用した免疫染色では、検出目的である抗原に、標識していない一次抗体を用いて一度目の抗原抗体反応を行い、一次抗体自体を抗原とする別の抗体（二次抗体）を標識して、二回目以降の抗原抗体反応をさらに行うことによって、シグナルを増幅させる方法（間接法）が頻繁に用いられる。しかしながら、この方法は、抗原に直接反応する抗体（一次抗体）を標識し、抗原抗体反応を一度しか行わない方法（直接法）に比べて、一般に検出感度は高いものの、二次抗体由来の非特異的なシグナルも増大するため、高いシグナル対ノイズ比が得られ難いというのが現状である。
【０００３】
免疫染色を行う場合、抗体などの非特異的吸着を抑制するためのブロッキング剤として、血清、合成高分子などをあらかじめ添加することが知られている。これらのブロッキング剤は抗体などを添加する前に使用され、病理組織などの生体組織などに物理吸着させることで、その後に添加した抗体などのタンパク質性の物質が生体組織に非特異的に吸着するのを防ぐ効果がある。このようなブロッキング剤としては、例えば、抗原抗体反応の効率を向上させ、かつ、抗体の保存安定性を向上させる組成物として、ブロッキング剤をポリエチレングリコールに所定の濃度で配合した組成物が知られている（特許文献１）。
【０００４】
免疫染色には、抗原抗体反応に用いる抗体に、有機色素などの色素や蛍光色素を結合させる方法があるが、近年、抗体に蛍光色素を標識しておき、抗原抗体反応の後に蛍光色素に対応する励起波長の光を当ててその蛍光を検出する方法が多く利用されるようになっている。例えば、蛍光ナノ粒子である量子ドットを用いた免疫染色が開示されている（特許文献２）。また、蛍光微粒子を不飽和脂肪酸で表面修飾した、耐光性に優れた蛍光ナノ粒子が開示されている（特許文献３など）。これらの方法によれば、従来の量子ドットを用いた蛍光免疫染色や酵素を用いた発色による免疫染色に比べ、精度の高い定量が可能であることがわかっている。
【０００５】
ところで、こうした組織の染色には基材ガラス片が使用され、通常はスライドガラスが使用される。生体組織をスライドガラスに固定して免疫染色を行う場合、生体組織の接着を高めるため、通常、含アミノ基シランカップリング剤で表面処理したスライドガラスが用いられる。
【０００６】
しかしながら、含アミノ基シランカップリング剤で処理したスライドガラスに固定した病理組織に対して、上述した公知のブロッキング剤を添加しても、病理組織に血管などの空洞部があると、この空洞部からスライドガラス表面に現われている含アミノ基シランカップリング剤に、その後添加する蛍光ナノ粒子が吸着してしまうことがある。そのため、蛍光ナノ粒子を用いた免疫染色を行う場合、空洞部に吸着した蛍光ナノ粒子から発する蛍光量または輝点はノイズであるので、これを除いて定量する必要があり、定量精度の点でさらなる改善が求められていた。
【先行技術文献】
【特許文献】
【０００７】
【特許文献１】特開２００６−１２６１６６号公報
【特許文献２】特表２０１０−５１２５０８号公報
【特許文献３】特開２０１２−１０７９２２号公報
【発明の概要】
【発明が解決しようとする課題】
【０００８】
本発明は、含アミノ基シランカップリング剤で処理したスライドガラスに固定された病理組織を対象とする、蛍光ナノ粒子を使用した免疫染色において、抗原に結合した蛍光ナノ粒子の蛍光量または輝点数だけを定量する方法、蛍光免疫染色用前処理液および免疫染色用キットを提供することを課題とする。
【課題を解決するための手段】
【０００９】
本発明は以下の事項からなる。
本発明の免疫染色方法は、蛍光ナノ粒子を用いた免疫染色により、含アミノ基シランカップリング剤で処理した基材ガラスの表面に固定した病理組織中の抗原を検出する免疫染色方法であって、（ｉ）該含アミノ基シランカップリング剤で処理した基材ガラスの表面に固定した病理組織に対して、ブロッキング剤を添加する工程と、（ｉｉ）該抗原に反応する抗体を前記病理組織に添加する工程と、（ｉｉｉ）該含アミノ基シランカップリング剤中のアミノ基と反応可能な官能基を有する化合物（１）を添加し、室温下に所定時間静置する工程と、（ｉｖ）前記抗体と反応して結合可能な官能基を有する蛍光ナノ粒子を添加する工程とからなることを特徴とする。
【００１０】
ここで、基材ガラスとしては、通常はスライドガラスが用いられる。本発明では、含アミノ基シランカップリング剤で処理した基材ガラス片を以下、「アミノシランコートスライドガラス」ともいう。
【００１１】
上述したように、空洞部に蛍光ナノ粒子が吸着する原因として、スライドガラスを表面処理した含アミノ基シランカップリング剤中のアミノ基に蛍光ナノ粒子が吸着することが考えられる。
【００１２】
蛍光免疫染色法を行うに際し、アミノシランコートスライドガラスの表面に固定した病理組織に対して、蛍光ナノ粒子を添加するのに先立ち、アミノ基と反応可能な官能基を有する化合物を添加することで、アミノシランコートスライドガラスに載せた病理組織に存在する血管などの空洞部からスライドガラス表面に現れている含アミノ基シランカップリング剤中のアミノ基と上記化合物中の官能基とが結合し、その後添加する蛍光ナノ粒子の吸着を防止することができる。
【００１３】
また、前記工程（ｉｉｉ）において、化合物（１）に加えて、さらに、前記含アミノ基シランカップリング剤中のアミノ基と該化合物（１）中の官能基との反応を促進する反応促進剤（２）を添加することが好ましい。
【００１４】
前記反応促進剤（２）は脱水縮合剤であることが好ましい。
前記蛍光ナノ粒子は、蛍光物質をメラミン樹脂で内包したナノ粒子であることが好ましい。
【００１５】
前記化合物（１）は、ポリエチレングリコール鎖を有することが好ましい。
前記化合物（１）中の官能基は、活性エステル基であることが好ましい。
前記活性エステル基は、Ｎ−ヒドロキシスクシンイミド活性エステル基であることが好ましい。
【００１６】
前記ブロッキング剤は、人工合成ポリマー、正常血清、ウシ血清アルブミン、ゼラチンおよびカゼインから選ばれる１種以上のブロッキング剤であることが好ましい。
本発明の蛍光免疫染色用前処理液は、含アミノ基シランカップリング剤で処理したスライドガラスの表面に存在するアミノ基と反応可能な官能基を有する化合物（１）を含有することを特徴とする。
【００１７】
前記化合物（１）に加えて、さらに、前記アミノ基と該化合物（１）中の官能基との反応を促進する反応促進剤（２）を含有することが好ましい。
前記反応促進剤（２）は脱水縮合剤であることが好ましい。
【００１８】
前記化合物（１）は、ポリエチレングリコール鎖を有することが好ましい。
前記化合物（１）中の官能基は、活性エステル基であることが好ましい。
前記活性エステル基が、Ｎ−ヒドロキシスクシンイミド活性エステル基であることが好ましい。
【００１９】
本発明の免疫染色用キットは、含アミノ基シランカップリング剤で処理したスライドガラスと、ブロッキング剤と、前記蛍光免疫染色用前処理液と、蛍光ナノ粒子とからなることを特徴とする。
【００２０】
前記蛍光ナノ粒子は、蛍光物質をメラミン樹脂で内包したナノ粒子であることが好ましい。
前記ブロッキング剤は、人工合成ポリマー、正常血清、ウシ血清アルブミン、ゼラチンおよびカゼインから選ばれる１種以上のブロッキング剤であることが好ましい。
【発明の効果】
【００２１】
本発明では、蛍光免疫染色法を行うに際し、アミノシランコートスライドガラスの表面に固定した病理組織に対して、ブロッキング剤を添加した後、蛍光ナノ粒子を添加する前に、アミノ基と反応可能な官能基を有する化合物（１）、および、必要に応じて、アミノ基と該化合物（１）との反応を促進する反応促進剤（２）を添加することで、病理組織に血管などの空洞部がある場合に、空洞部から表面に現れている含アミノ基シランカップリング剤由来のアミノ基と化合物（１）とが反応するため、その後添加する蛍光ナノ粒子が含アミノ基シランカップリング剤中のアミノ基に吸着するのを防ぐことができる。そのため、評価スライドを蛍光顕微鏡で観察する際に、上記空洞部にあるアミノ基に蛍光ナノ粒子が吸着することに由来してノイズとして観察される蛍光量または輝点数を大幅に低減することができ、精度の高い免疫染色が可能となる。
【００２２】
したがって、本発明の免疫染色方法によれば、抗原に結合した蛍光ナノ粒子の蛍光量または輝点数だけを高い精度で定量することができる。
【発明を実施するための形態】
【００２３】
次に、本発明の免疫染色方法、蛍光免疫染色用前処理液および免疫染色用キットについて詳細に説明する。
〔免疫染色方法〕
本発明の免疫染色方法は、蛍光ナノ粒子を用いた免疫染色により、含アミノ基シランカップリング剤で処理したスライドガラスの表面に固定した病理組織中の抗原を検出する方法である。
【００２４】
本発明に係る工程（ｉ）は、一般的な生体物質検出方法と同様に、含アミノ基シランカップリング剤で表面処理を施したスライドガラスに病理組織を載せ、ブロッキング剤を添加する工程を有する。
【００２５】
ここで、アミノシランコートスライドガラスを用いるのは、病理組織の切片とガラス面との接着剤としてシランコートを施したものを用いる必要があるためである。
アミノシランコートスライドガラスは、含アミノ基シランカップリング剤、例えば、アミノプロピルトリエトキシシラン、アミノプロピルトリメトキシシランおよびアミノプロピルメチルジメトキシシラン等をスライドガラスにコートすることにより作製することができる。アミノシランコートスライドガラスには、Ｓ０８１１０（松浪硝子工業社製 ＡＰＳ（アミノシラン）コートスライドグラス）およびシラン１１０６（武藤化学社製 剥離防止剤コートスライド）などの市販品を使用してもよい。
【００２６】
病理組織には、例えば、癌などの非自己物質を含む病理切片が用いられる。
病理組織には、具体的には、乳がんなどの組織を１〜２０μｍ程度の厚さにスライスしたものが用いられる。また、例えば、肝臓がん組織スライド（ＵＳ Ｂｉｏｍａｘ社製Ｔ０３１）などの市販品を使用してもよい。この肝臓がん組織スライドは、肝臓がんのサンプルとして一般的に使用されるものである。
【００２７】
本発明においては、上記のように、アミノシランコートスライドガラスに固定した病理組織をブロッキング剤を用いて処理する。ここで、ブロッキング剤には、人工合成ポリマー、正常血清、ウサギ血清、ヤギ血清、ラット血清などの動物血清、ウシ血清アルブミン、ゼラチンおよびカゼインなどの既存のものが特に制限なく用いられる。このうち、動物血清およびウシ血清アルブミンなどが好ましく、動物血清がより好ましい。
【００２８】
ブロッキング剤の添加は、アミノシランコートスライドガラスに固定した病理組織に対して滴下することにより行う。病理組織に対するブロッキング剤の適切な添加量は、病理組織を覆うことができる程度の量であればよく、通常は３０〜８００μＬ、好ましくは５０〜３００μＬである。
【００２９】
さらに、工程（ｉ）では、ブロッキング剤を添加する工程の前に、脱パラフィン工程を有していてもよい。こうすることで、病理組織中に含まれるパラフィンを溶かし、病理組織を露出させることができる。
【００３０】
脱パラフィン剤には、例えば、キシレンが通常用いられる。脱パラフィン工程では、ガラス容器等に入れた充分な量の脱パラフィン剤に、組織を貼り付けたスライドを浸漬し、病理組織全体が浸かるようにして、パラフィンを溶かし出して病理組織から除去する。脱パラフィン剤を清浄なものに入れ替えて、あるいは脱パラフィン剤を容器ごと替えて、浸漬を複数回繰り返してもよい。
【００３１】
本発明に係る工程（ｉｉ）は、病理組織中の抗原に対して抗体を反応させる工程である。抗原抗体反応には、抗原に直接反応する抗体（一次抗体）を標識し、抗原抗体反応を一度しか行わない直接法と、標識していない一次抗体を用いて一度目の抗原抗体反応を行い、次いで一次抗体に特異的な標識二次抗体を反応させる間接法がある。本発明では、直接法に比べて間接法の方が一般に検出感度が高いことから、間接法を用いている。抗原抗体反応については、後述する工程（ｉｖ）で詳細に説明する。
【００３２】
工程（ｉｉｉ）は、工程（ｉｉ）後のスライドガラスに、蛍光ナノ粒子を添加するのに先立ち、含アミノ基シランカップリング剤中のアミノ基と反応可能な官能基を有する化合物（１）を添加し、室温下に所定時間静置する工程である。
【００３３】
本発明では、アミノシランコートスライドガラスに病理組織を載せた後、必要に応じて、脱パラフィン処理し、ブロッキング剤を添加した後、蛍光ナノ粒子を添加するのに先立ち、化合物（１）を添加することで、アミノシランコートスライドガラスに載せた病理組織に血管などの空洞部がある場合に、空洞部から表面に現れているアミノシランコートスライドガラス由来のアミノ基と化合物（１）中の官能基とが化学結合し、その後添加する蛍光ナノ粒子の吸着を防ぐことができる。
【００３４】
化合物（１）には、アミノ基と反応可能な官能基を有する化合物であれば如何なるものでもよく、例えば、カルボキシル基、エステル基またはエポキシ基などの官能基を有する化合物がある。具体例を挙げれば、３−ヒドロキシプロピオン酸、グリコール酸、酢酸 Ｎ−ヒドロキシスクシンイミドエステルおよびブチルグリシジルエーテルなどがある。このうち、３−ヒドロキシプロピオン酸、グリコール酸および酢酸 Ｎ−ヒドロキシスクシンイミドエステルなどが好ましい。
【００３５】
また、化合物（１）には、分子中にポリエチレングリコール（ＣＨ2ＣＨ2Ｏ）n（ｎは２〜２００程度）鎖を有する化合物が好ましく、活性エステル基を有する化合物がより好ましい。活性エステル基としては、Ｎ−ヒドロキシスクシンイミド活性エステル基およびｐ−ニトロフェニルエステル基などが挙げられる。例えば、末端にカルボキシル基を有するポリエチレングリコール、末端にｐ−ニトロフェニルエステル基を有するポリエチレングリコール、末端にペンタフルオロフェニルエステル基を有するポリエチレングリコールなどが挙げられる。市販品には、例えば、末端にカルボキシル基をもつ分子量２０００のポリエチレングリコール（Ｎａｎｏｃｓ社製ＰＧ１−ＣＡ−２Ｋ）および末端に活性エステル基であるｐ−ニトロフェニルエステル基をもつ分子量２０００のポリエチレングリコール（日油社製ＳＵＮＢＲＩＧＨＴ ＭＥＮＰ−２０Ｈ）などがある。これらは単独でまたは組み合わせて使用することができる。
【００３６】
化合物（１）の添加量は、アミノシランコートスライドガラスに載せた病理組織が全部カバーできる量であればよく、通常は０．１〜５０重量％、好ましくは５〜４０重量％の水溶液とし、該水溶液を通常は３０〜８００μＬ、好ましくは５０〜３００μＬ添加する。
【００３７】
本発明に係る工程（ｉｉｉ）では、化合物（１）を添加した後、室温下に所定時間静置して、アミノシランコートスライドガラス由来のアミノ基と化合物（１）中の官能基とを反応させる。多くの場合、化合物（１）は添加された後、室温下、好ましくは５〜６０分間放置されると、アミノシランコートスライドガラス由来のアミノ基と化学結合を形成する。
【００３８】
このとき、化合物（１）に加えて、必要に応じて、アミノシランコートスライドガラス由来のアミノ基と化合物（１）との反応を促進する反応促進剤（２）（以下単に「反応促進剤（２）」という。）を添加することもできる。すなわち、化合物（１）のうち、アミノ基と反応するのに室温下では非常に長時間を要するものを使用する場合に、実用性の観点から、その反応を促進するために、反応促進剤（２）を添加する。
【００３９】
反応促進剤（２）には、例えば、脱水縮合剤が用いられる。具体例には、１−エチル−３−（３−ジメチルアミノプロピル）カルボジイミド塩酸塩、ジシクロヘキシルカルボジイミドおよびジイソプロピルカルボジイミドなどがある。このうち、１−エチル−３−（３−ジメチルアミノプロピル）カルボジイミド塩酸塩などが好ましい。
【００４０】
反応促進剤（２）は、通常は０．１〜２０重量％、好ましくは２〜１０重量％の水溶液とし、通常は３０〜８００μＬ、好ましくは５０〜３００μＬ添加する。
なお、化合物（１）の中には、反応促進剤（２）を加えなくても、スライドガラスに添加した後、非常に長時間かければ徐々に反応が進行するものもあるが、このような化合物を用いる場合は、評価スライドの作製の実際上の便宜から、反応促進剤（２）を添加することが好ましい。
【００４１】
本発明に係る工程（ｉｖ）は、工程（ｉｉｉ）を施したスライドガラスに、前記抗体と反応して結合可能な官能基を有する蛍光ナノ粒子を添加する工程を有する。
蛍光ナノ粒子は、免疫染色用の標識体であり、免疫染色に用いることができるものであれば、既存の如何なるものでも構わない。すなわち、本発明で用いられる蛍光ナノ粒子は、次に述べる（Ａ）蛍光ナノ粒子、（Ｂ）蛍光色素内包ナノ粒子、（Ｃ）蛍光ナノ粒子内包粒子のいずれであってもよい。
【００４２】
（Ａ）蛍光ナノ粒子
本発明で用いられる蛍光ナノ粒子とは、粒子サイズが１〜５００ｎｍのものであり、好ましくは１０〜２００ｎｍである。
【００４３】
蛍光ナノ粒子は半導体または蛍光体から構成される。
半導体には、例えば、ＩＩ−ＶＩ族半導体であるＺｎＳｅ、ＺｎＴｅ、ＣｄＳｅ、ＣｄＴｅ、ＰｂＳ、ＰｂＳｅ、ＰｂＴｅ等やＩＩ−ＶＩ族半導体であるＡｌＡｓ、ＡｌＳｂ、ＧａＰ、ＧａＡｓ、ＧａＳｂ、ＩｎＰ、ＩｎＡｓ、ＩｎＳｂ等を用いることができ、毒性の観点から、ＧａＰ、ＩｎＰを好適に用いることができる。これらは単独でまたは組み合わせて使用することができる。
【００４４】
蛍光体は、例えば、母体にＹ2Ｏ3、ＹＶＯ4、ＺｎＯ、ＺｎＳ等を用い、発光中心にＥｕやＮｄ等を単独でまたは組み合わせて使用することができる。
蛍光ナノ粒子の粒子サイズ、粒子（母体）の組成、不純物量を調整することで観察に適した励起波長とする。
【００４５】
（Ｂ）蛍光色素内包ナノ粒子
ノイズであるエオジンの蛍光や細胞自家蛍光に対する信号値の比の観点から、蛍光標識体の輝度は高い方が好ましい。したがって、本発明における蛍光ナノ粒子としては、蛍光色素と比して輝度が高い、蛍光色素内包ナノ粒子がより好適に用いられる。
【００４６】
蛍光色素内包ナノ粒子とは、有機物または無機物でできた粒子（母体）中に複数の蛍光色素が内包された構造を有するナノサイズの粒子である。本発明で用いる蛍光色素内包ナノ粒子は、適切な蛍光色素および粒子を形成する有機物または無機物を原料として選択した上で、公知の方法により作製することができる。
【００４７】
粒子を形成する有機物または無機物としては、例えば、ポリスチレン、ポリアミド、ポリ乳酸、ポリアクリロニトリル、ポリグリシジルメタクリレート、メラミン樹脂、ポリウレア、ポリベンゾグアナミン、ポリフラン、ポリキシレン、フェノール樹脂、多糖、シリカ等、安定的に蛍光色素を内包できるものが挙げられる。蛍光色素をこのような粒子中に内包させることにより、蛍光色素単独よりも励起光の照射による劣化が起こりにくくなる（耐光性が強い）。
【００４８】
内包される蛍光色素は、例えば、ローダミン系色素分子、スクアリリウム系色素分子、シアニン系色素分子、芳香環系色素分子、オキサジン系色素分子、カルボピロニン系色素分子、ピロメセン系色素分子、等の中から選択することができる。あるいはＡｌｅｘａ  Ｆｌｕｏｒ（登録商標、インビトロジェン社製）系色素分子、ＢＯＤＩＰＹ（登録商標、インビトロジェン社製）系色素分子、Ｃｙ（登録商標、ＧＥヘルスケア社製）系色素分子、ＤＹ系色素分子（登録商標、ＤＹＯＭＩＣＳ社製）、ＨｉＬｙｔｅ（登録商標、アナスペック社製）系色素分子、ＤｙＬｉｇｈｔ（登録商標、サーモサイエンティフィック社製）系色素分子、ＡＴＴＯ（登録商標、ＡＴＴＯ−ＴＥＣ社製）系色素分子、ＭＦＰ（登録商標、Ｍｏｂｉｔｅｃ社製）系色素分子等の中から選択することができる。なお、これら色素分子の総称は、化合物中の主要な構造（骨格）または登録商標に基づき命名されており、それぞれに属する蛍光色素の範囲は当業者であれば過度の試行錯誤を要することなく適切に把握できるものである。
【００４９】
ローダミン系色素分子の具体例としては、５−カルボキシ−ローダミン、６−カルボキシ−ローダミン、５，６−ジカルボキシ−ローダミン、ローダミン  ６Ｇ、テトラメチルローダミン、Ｘ−ローダミン、テキサスレッド、スペクトラムレッド（Spectrum Red）、ＬＤ７００パークロレート（LD700 PERCHLORATE）、などが挙げられる。
【００５０】
スクアリリウム系色素分子の具体例としては、SRfluor, 680−carboxylate、１，３−ビス［４−（ジメチルアミノ）−２−ヒドロキシフェニル］−２，４−ジヒドロキシシクロブテンジイリウムジヒドロキシド（1,3-bis[4-(dimethylamino)-2-hydroxyphenyl]-2，4-dihydroxycyclobutenediylium dihydroxide）、ビス、１，３−ビス［４−（ジメチルアミノ）フェニル］−２，４−ジヒドロキシシクロブテンジイリウムジヒドロキシド（bis, 1，3-bis[4-(dimethylamino)phenyl]-2,4-dihydroxycyclobutenediylium dihydroxide）ビス、２−（４−（ジエチルアミノ）−２−ヒドロキシフェニル）−４−（４−（ジエチルイミニオ）−２−ヒドロキシシクロヘキサ−２，５−ジエニリデン）−３−オキソシクロブテ−１−エノレート（bis, 2-(4-(diethylamino)-2-hydroxyphenyl)-4-(4-(diethyliminio)-2-hydroxycyclohexa-2，5-dienylidene)-3-oxocyclobut-1-enolate）、２−（４−（ジブチルアミノ）−２−ヒドロキシフェニル）−４−（４−（ジブチルイミニオ）−２−ヒドロキシシクロヘキサ−２，５−ジエニリデン）−３−オキソシクロブテ−１−エノレート（2-(4-(dibutylamino)-2-hydroxyphenyl)-4-(4-(dibutyliminio) -2-hydroxycyclohexa-2，5-dienylidene)-3-oxocyclobut-1-enolate）、２−（８−ヒドロキシ−１，１，７，７−テトラメチル−１，２，３，５，６，７−ヘキサヒドロピリド［３，２，１−ｉｊ］キノリン−９−イル）−４−（８−ヒドロキシ−１，１，７，７−テトラメチル−２，３，６，７−テトラヒドロ−１Ｈ−ピリド［３，２，１−ｉｊ］キノリニウム−９（５Ｈ）−イリデン）−３−オキソシクロブテ−１−エノレート（2-(8-Hydroxy-1,1,7,7-tetramethyl-1，2,3,5,6,7-hexahydropyrido[3,2,1-ij]quinolin-9-yl)-4-(8-hydroxy-1，1，7，7-tetramethyl-2，3，6，7-tetrahydro-1H-pyrido［3，2，1-ij］quinolinium-9（5h）-ylidene)-3-oxocyclobut-1-enolate）、などが挙げられる。
【００５１】
シアニン系色素分子の具体例としては、１−ブチル−２−［５−（１−ブチル−１，３−ジヒドロ−３，３−ジメチル−２Ｈ−インドール−２−イリデン）−ペンタ−１，３−ジエニル］−３，３−ジメチル−３H−インドリウムヘキサフルオロホスフェート（1-butyl-2-[5-(1-butyl-1，3-dihydro-3，3-dimethyl-2H-indol-2-ylidene)-penta-1，3-dienyl]-3，3-dimethyl-3H-indolium hexafluorophosphate）、１−ブチル−２−［５−（１−ブチル−３，３−ジメチル−１，３−ジヒドロ−インドール−２−イリデン）−３−クロロペンタ−１，３−ジエニル］−３，３−ジメチル−３Ｈ−インドリウムヘキサフルオロホスフェート（1-butyl-2-[5-(1-butyl-3，3-dimethyl-1，3-dihydro-indol-2-ylidene)-3-chloropenta-1，3-dienyl]-3，3-dimethyl-3H-indolium  hexafluorophosphate）、３−エチル−２−［５−（３−エチル−３Ｈ−ベンゾチオアゾール−２−イリデン）−ペンタ−１，３−ジエニル］−ベンゾチアゾール−３−イウム-アイオダイド（3 -ethyl-2-[5-(3-ethyl-3H-benzothiazol-2-ylidene)-penta-1，3-dienyl]-benzothiazol-３-ium iodide）、などが挙げられる。
【００５２】
芳香環系色素分子の具体例としては、Ｎ, Ｎ−ビス−（２，６−ジイソプロピルフェニル）−１，６，７，１２−（４−ｔｅｒｔ−ブチルフェノキシ）−ペリレン−３，４，９，１０−テトラカルボン酸ジイミド（N, N-bis-（2，6-diisopropylphenyl）-1，6，7，12-（4-tert-butylphenoxy）-perylen-3,4,9,10-tetracarboxylic acid diimide）、Ｎ,Ｎ'−ビス（２，６−ジイソプロピルフェニル）−１，６，７，１２−テトラフェノキシペリレン−３，４：９，１０−テトラカルボキシジイミド（N,N'-bis(2,6-diisopropylphenyl)-1，6，7，12-tetraphenoxyperylene-3,4：9,10-tetracarboxdiimide）、Ｎ，Ｎ'−ビス（２，６−ジイソプロピルフェニル）ペリレン−３，４，９，１０−ビス（ジカルボイミド）（N,N'-bis(2，6-diisopropylphenyl)perylene-3，4，9，10-bis(dicarbimide)）、１６Ｎ,Ｎ'−ビス（２，６−ジメチルフェニル）ペリレン−３,４,９,１０−テトラカルボン酸ジイミド（16N,N'-bis(2,6-dimethylphenyl)perylene-3,4,9,10-tetracarboxylic diimide）、４，４'−[（８，１６−ジヒドロ−８,１６−ジオキソジベンゾ[ａ,ｊ]ペリレン−２,１０−ジイル）ジオキシ]ジブチル酸（4,4'-[(8,16-dihydro-8,16-dioxodibenzo[a,j]perylene-2,10-diyl)dioxy]dibutyric acid）、２，１０−ジヒドロキシ−ジベンゾ[ａ,ｊ]ペリレン−８,１６−ジオン（2,10-dihydroxy-dibenzo[a,j]perylene-8,16-dione）、２，１０−ビス（３−アミノプロポキシ）ジベンゾ[ａ,ｊ]ペリレン−８,１６−ジオン（2,10-bis(3-aminopropoxy)dibenzo[a,j]perylene-8,16-dione）、 ３，３'−[（８，１６−ジヒドロ−８,１６−ジオキソジベンゾ [ａ，ｊ]ペリレン−２,１０−ジイル）ジオキシ]ジプロピルアミン（3,3'-[(8,16-dihydro-8,16-dioxodibenzo[a,j]perylen-2,10-diyl)dioxy］dipropylamine]）、１７−ビス（オクチルオキシ）アントラ［９，１，２−ｃｄｅ−］ベンゾ［ｒｓｔ］ペンタフェン−５−１０−ジオン（17-bis(octyloxy)anthra[9,1,2-cde-]benzo[rst]pentaphene-5-10-dione）、オクタデカン酸、 ５，１０−ジヒドロ−５,１０−ジオキソアントラ [９，１，２−ｃｄｅ]ベンゾ[ｒｓｔ]ペンタフェン−１６,１７−ジイルエステル（octadecanoic acid, 5,10-dihydro-5,10-dioxoanthra[9,1,2-cde]benzo[rst]pentaphene-16,17-diyl ester）、ジヒドロキシジベンズアントロン（dihydroxydibenzanthrone）、ベンゼンスルホン酸，４，４'，４''，４'''−[[２，９−ビス[２，６−ビス(１−メチルエチル)フェニル]−１,２,３,８,９,１０−ヘキサヒドロ−１,３,８,１０−テトラオキソアントラ [２，１，９−ｄｅｆ：６，５，１０−ｄ'ｅ'ｆ']ジイソキノリン−５，６，１２，１３−テトライル]テトラキス（オキシ）]テトラキス−，ベンゼンエタンアミニウム（benzenesulfonic acid, 4,4',4'',4'''-[[2，9-bis[2，6-bis(1-methylethyl)phenyl]-1,2,3,8,9,10-hexahydro-1,3,8,10-tetraoxoanthra[2,1,9-def:6,5,10-d'e'f']diisoquinoline-5,6,12,13-tetrayl]tetrakis(oxy)]tetrakis-，benzeneethanaminium）、 ４，４'，４''，４'''−［［２，９−ビス［２，６−ビス（１−メチルエチル）フェニル］−１,２,３,８,９,１０−ヘキサヒドロ−１,３,８,１０−テトラオキソアントラ [２，１，９−ｄｅｆ：６，５，１０−ｄ’ｅ'ｆ’]ジイソキノリン−５，６，１２，１３−テトライル]テトラキス（オキシ）]テトラキス[Ｎ,Ｎ,Ｎ−トリメチル−］（4,4',4'',4'''-［[2,9-bis［2,6-bis（1-methylethyl）phenyl］-1,2,3,8,9,10-hexahydro-1,3,8,10-tetraoxoanthra[2,1,9-def:6,5,10-d'e'f']diisoquinoline-5，6，12，13-tetrayl]tetrakis(oxy)］tetrakis[N,N,N-trimethyl-]）、などが挙げられる。
【００５３】
オキサジン系色素分子の具体例としては、Cresyl violet、Oxazine 170、EVOblue30、Nile Blueなどが挙げられる。
カルボピロニン系色素分子の具体例としては、CARBOPYRONIN 149などが挙げられる。
【００５４】
ピロメセン系色素分子の具体例としては、PYRROMETHENE 650などが挙げられる。
Ａｌｅｘａ  Ｆｌｕｏｒ系色素分子の具体例としては、Alexa Fluor 555、Alexa Fluor 568、Alexa Fluor 594、Alexa Fluor 610、Alexa Fluor 633、Alexa Fluor 635、Alexa Fluor 647、Alexa Fluor 660、Alexa Fluor 680、Alexa Fluor 700、Alexa Fluor 750など（以上、インビトロジェン社製）が挙げられる。
【００５５】
ＢＯＤＩＰＹ系色素分子の具体例としては、BODIPY FL、BODIPY TMR、BODIPY 493/503、BODIPY 530/550、BODIPY 558/568、BODIPY 564/570、BODIPY 576/589、BODIPY 581/591、BODIPY 630/650、BODIPY 650/665（以上、インビトロジェン社製）などが挙げられる。
【００５６】
Ｃｙ系色素分子の具体例としては、Cy3.5、Cy5、Cy5.5（以上、ＧＥヘルスケア社製）などが挙げられる。
ＤＹ系色素分子の具体例としては、DY-590、DY-610、DY-615、DY-630、DY-631、DY-632、DY-633、DY-634（以上、ＤＹＯＭＩＣＳ社製）、などが挙げられる。
【００５７】
ＨｉＬｙｔｅ系色素分子の具体例としては、HiLyte Fluor 594、HiLyte Fluor TR（以上、アナスペック社製）などが挙げられる。
ＤｙＬｉｇｈｔ系色素分子の具体例としては、DyLight 594、DyLight 633（以上、サーモサイエンティフィック社製）などが挙げられる。
【００５８】
ＡＴＴＯ系色素分子の具体例としては、ATTO590、ATTO610、ATTO620、ATTO633、ATTO655など（以上、ＡＴＴＯ−ＴＥＣ社製）が挙げられる。
ＭＦＰ系色素分子の具体例としては、MFP590、MFP631（以上、Ｍｏｂｉｔｅｃ社製）などが挙げられる。
【００５９】
その他色素としては、Ｃ−フィコシアニン（C-phycocyanin）、フィコシアニン（phycocyanin）、ＡＰＣ（アロフィコシアニン（allo phycocyanin））、APC-XL、Northern Lights 637（Ｒ＆Ｄ  Ｓｙｓｔｅｍｓ社製）、等が挙げられる。
【００６０】
また、これらの誘導体（蛍光色素として機能しうるもの、例えば、公知の誘導体）を挙げることができる。
以上のような蛍光色素は、蛍光色素内包ナノ粒子中に、いずれか一種を単独で内包させるようにしても、複数種を混合して内包させるようにしてもよい。
【００６１】
例えば、芳香環系色素分子、ローダミン系色素分子などの蛍光色素は比較的耐光性が高いため好ましく、なかでも芳香環系色素分子に属するペリレン（perylene）、特にペリレンジイミド（perylene diimide）が好ましい。一方、比較的耐光性の低い蛍光色素であっても、適切な母体を選択することにより、本発明による所定の輝度保持率の条件を満たす蛍光色素内包ナノ粒子を作製できる可能性がある。
【００６２】
蛍光色素内包ナノ粒子の製造方法は特に限定されるものではない。粒子原料であるモノマーに色素分子を結合させて粒子を合成する方法、粒子に色素を吸着させて導入する方法等、粒子への色素の導入には如何なる方法を用いても構わない。
【００６３】
蛍光色素内包ナノ粒子の平均粒径は特に限定されないが、通常は１０〜５００ｎｍであり、好ましくは５０〜２００ｎｍである。また、粒径のばらつきを示す変動係数も特に限定されないが、通常は２０％以下であり、好ましくは５〜１５％である。なお、蛍光色素内包ナノ粒子の粒径は、走査型電子顕微鏡（ＳＥＭ）を用いて電子顕微鏡写真を撮影し、蛍光色素内包ナノ粒子の断面積を計測し、その計測値を相当する円の面積としたときの直径（面積円相当径）として測定することができる。蛍光色素内包ナノ粒子の集団の粒子サイズの平均（平均粒径）および変動係数は、充分な数（例えば１０００個）の蛍光色素内包ナノ粒子について上記のようにして粒子サイズ（粒径）を測定した後、平均粒径はその算術平均として算出され、変動係数は式：１００×粒径の標準偏差／平均粒径、により算出される。
【００６４】
（Ｃ）蛍光ナノ粒子内包粒子
本発明で用いられる蛍光ナノ粒子内包粒子とは、有機物または無機物でできた粒子に対し、上記（Ａ）で説明した蛍光ナノ粒子が内包されてなるものである。蛍光ナノ粒子は、蛍光色素内包ナノ粒子中に、いずれか一種を単独で内包させるようにしても、複数種を混合して内包させるようにしてもよい。
【００６５】
蛍光色素内包ナノ粒子の製造方法は特に限定されるものではない。粒子原料であるモノマーに蛍光ナノ粒子を結合させて粒子を合成する方法、粒子に蛍光ナノ粒子を吸着させて導入する方法等、粒子への蛍光ナノ粒子の導入は如何なる方法を用いても構わない。内包される蛍光ナノ粒子の粒子サイズ、母体組成、不純物量を調整することで観察に適した励起波長とする。
【００６６】
蛍光ナノ粒子内包粒子のサイズは、通常は１０〜５００ｎｍであり、好ましくは５０〜２００ｎｍである。
上記（Ａ）蛍光ナノ粒子、（Ｂ）蛍光色素内包ナノ粒子、および（Ｃ）蛍光ナノ粒子内包粒子のうち、（Ｂ）蛍光色素内包ナノ粒子が好ましい。
【００６７】
工程（ｉｖ）は、免疫染色工程である。すなわち、本発明では、上述した（Ａ）〜（Ｃ）のいずれかの免疫染色用の蛍光ナノ粒子で検出の対象とする病理組織を染色し、次いで、封入剤を添加した後、カバーガラスを載せて、評価スライドとする。
【００６８】
以下、免疫染色および封入の２つの工程を説明する。
特定の抗原に対して免疫染色を行う際には、上述したように、蛍光ナノ粒子と一次抗体を直接結合した標識（コンジュゲート）を作製し、抗原を染色する方法（一次抗体法）、蛍光ナノ粒子と二次抗体とを直接結合した標識を作製し、抗原に一次抗体を結合したものを染色する方法（二次抗体法）、蛍光ナノ粒子とアビジンまたはストレプトアビジンとを直接結合した標識を作製し、抗原に一次抗体とビオチン修飾した二次抗体を結合したものを染色する方法（ビオチン−アビジン法またはサンドイッチ法）などがある。
【００６９】
免疫染色に用いる一次抗体は如何なるものでも構わず、免疫染色を行いたい対象によって変わる。例えば、Ｋｉ６７（細胞周期関連核タンパク質）を抗原とする免疫染色を行う場合には、抗Ｋｉ６７抗体を用いる。また、二次抗体は如何なるものを用いても構わず、一次抗体によって変わる。例えば、抗マウス・ラビット・牛・ヤギ・羊・犬・チキン抗体が挙げられる。
【００７０】
なお、免疫染色の対象となりうる抗原には、前述したＫｉ６７以外にも、ＨＥＲ−２、ＨＥＲ−３、ＨＥＲ−４（Human Epidermal Growth Factor Receptor（ヒト上皮成長因子受容体））、ＥＧＦＲ（Epidermal Growth Factor Receptor（上皮成長因子受容体））、ＰＤＧＦＲ（Platelet-Derived Growth Factor（血小板由来増殖因子受容体））、ＶＥＧＲＲ（Vascular Endothelial Growth Factor Receptor（血管内皮細胞増殖因子受容体））、ＮＧＦＲ（Nerve Growth Factor Receptor（神経成長因子受容体））、ＦＧＦＲ（Fibroblast Growth Factor Receptor（繊維芽細胞増殖因子受容体））、ＩＲ（Insulin Receptor（インスリン受容体））、ＥＲ（Estrogen Receptor（エストロゲン受容体）、ＰｇＲ（Progesterone Receptor（プロゲステロン受容体））、ｃ−Ｍｅｔ（肝細胞増殖因子受容体）、ＴＮＦ−α（Tumor Necrosis Factor（腫瘍壊死因子））受容体、ＩＬ−６（Interleukin（インターロイキン））受容体などの炎症性サイトカイン受容体；ＡＬＫ（Anaplastic lymphoma kinase（未分化リンパ腫キナーゼ））などの受容体関連物質；
ＣＤ３１（ＰＥＣＡＭ−１）（Platelet Endothelial Cell Adhesion Molecule-1（血小板内皮細胞接着分子１））；ＣＤ３４（Endothelial cell marker（内皮細胞マーカー））、ＧＰＣ３（Glypican（グリピカン）３）などの細胞表面マーカー関連物質；
ｐ５３遺伝子、c-kit（ＣＤ１１７前がん遺伝子）などのがん遺伝子関連物質；
ＲＳＶＦタンパク質Ｂ型肝炎ウイルス表面抗原、Ｂ型肝炎ウイルスコア抗原、Ｃ型肝炎ウイルスＮＳ３（Non-structural protein（非構造タンパク質）３）などのウイルス関連物質；
ＣＫ７（Cytokeratin（サイトケラチン））、Ａｃｔｉｎ（アクチン）などの細胞骨格関連物質などが挙げられる。
【００７１】
蛍光ナノ粒子と抗体やビオチンの結合は既存の如何なる方法を用いても構わない。例えば、アミンとカルボン酸の反応によるアミド化、マレイミドとチオールの反応によるスルフィド化、アルデヒドとアミンの反応によるイミン化、エポキシとアミンの反応によるアミノ化等を用いることができる。
【００７２】
なお、上記の免疫染色は、組織染色に限定されるものではなく、細胞染色に適用することも可能である。また、検出の対象とする生体物質は、それと特異的に結合する物質が存在するものであれば特に限定されるものではない。典型的には、上記のように抗原および抗体の組み合わせが用いられるが、例えば、核酸分子（オリゴヌクレオチド、ポリヌクレオチド）およびそれに相補的に結合しうる配列を有する核酸分子の組み合わせを用いることも可能である。
【００７３】
封入工程は、組織切片の有機溶媒による脱水・透徹工程と、油系封入剤による封入工程とからなる。脱水・透徹工程は、染色した組織切片をＰＢＳ（リン酸緩衝液生理的食塩水）等の水系洗浄液で洗浄後、エタノールによる脱水およびキシレン置換により行なわれる。エタノールによる脱水は、エタノールの水含有率を、例えば、５０％、３０％、１０％、０％というように水含有率を下げたエタノールに、組織切片を順次漬けていき、エタノールに置換することで行われる。エタノール置換した切片をキシレンに漬けることで、キシレン置換が行なわれ、切片が透徹される。キシレン置換した切片に封入剤を載せ、カバーガラス等を載せることで封入が行われる。
油系封入剤としては、例えば、コスモバイオ社製マウントクイックなどの他、メルク社製エンテランニューなどの市販品が挙げられる。
【００７４】
〔蛍光免疫染色用前処理液〕
本発明の蛍光免疫染色用前処理液は、アミノシランコートスライドガラス由来のアミノ基と反応可能な官能基を有する化合物（１）を含有するものである。
【００７５】
前記化合物（１）に加えて、さらに、前記アミノ基と該化合物（１）中の官能基との反応を促進する反応促進剤（２）を含有させることが好ましい。
化合物（１）および反応促進剤（２）についての説明は上述したとおりである。
【００７６】
〔免疫染色用キット〕
本発明の免疫染色用キットは、上記工程を含む本発明の免疫染色方法に使用されるものである。本発明の免疫染色用キットは、アミノシランコートスライドガラスと、ブロッキング剤と、蛍光免疫染色用前処理液と、蛍光ナノ粒子とからなるものである。
アミノシランコートスライドガラス、ブロッキング剤、蛍光免疫染色用前処理液および蛍光ナノ粒子についての説明は上述したとおりである。
【００７７】
蛍光観察
上記工程により得られた評価スライドに、所定の波長を有する励起光（例えば、励起波長５７５〜６００ｎｍ、蛍光波長６１２〜６８２ｎｍ）を照射することにより、その蛍光ナノ粒子が発する蛍光を観察する。これにより、その病理組織内に存在する所定の生体分子を検出することができる。
【００７８】
励起光の照射には、一般的な蛍光観察と同様の照射手段を用いればよく、例えば、蛍光顕微鏡が備えるレーザー光源から、必要に応じて所定の波長を選択的に透過させるフィルターを用いて、適切な波長および出力の励起光を染色された組織切片に照射すればよい。
【００７９】
蛍光の観察は、蛍光顕微鏡の鏡筒から行ってもよいし、蛍光顕微鏡に設置されたカメラが撮影した画像を別途、モニタ等の表示手段に表示して行ってもよい。また、必要に応じて所定の波長を選択的に透過させるフィルターを用いてもよい。
【００８０】
具体的には、アミノシランコートスライドガラスに載せた組織内の空洞部面積および存在する輝点数を計測し、単位面積当たりの輝点数（個／μｍ2）を算出した３０箇所における平均値を求めることで、ノイズとして算出する。空洞部の面積は市販の画像解析ソフトなどを用いて行うことができる。空洞部にある輝点数は画像より目視にて計測する。観察視野全体の核の面積および核に存在する輝点数を計測し、単位面積当たりの輝点数（個／μｍ2）を算出し、３視野における平均値を求めることで、シグナルとして算出する。
【実施例】
【００８１】
以下、実施例を挙げて本発明を詳細に説明するが、本発明はこれらに限定されない。
［合成例１］ストレプトアビジン結合レキサスレッド色素内包メラミン樹脂ナノ粒子の合成
スルホローダミン１０１（シグマアルドリッチ社製）２．５ｍｇを水２２．５ｍLに加えた後、ホットスターラー上で７０℃、２０分間加熱し、メラミン樹脂ニカラックＭＸ−０３５（日本カーバイド工業社製）１．５ｇを加え、さらに５分間加熱撹拌した。ギ酸１００μＬを加え、６０℃、２０分間で加熱攪拌した後、室温放冷した。冷却後、反応混合物を遠心用チューブに入れて遠心分離機に１２，０００ｒｐｍで２０分間かけ、上澄み除去した。この洗浄をエタノールと水で行った。
【００８２】
得られた粒子０．１ｍｇをエタノール１．５ｍＬ中に分散し、アミノプロピルトリメトキシシランＬＳ−３１５０（信越化学工業社製）２μＬを加えて８時間反応させて表面アミノ化処理を行った。
【００８３】
得られた色素内包ナノ粒子を、ＥＤＴＡ（エチレンジアミン四酢酸）を２ｍＭ（モル濃度）含有したＰＢＳ（リン酸緩衝液生理的食塩水）を用いて３ｎＭに調整し、この溶液に最終濃度１０ｍＭとなるようＳＭ（ＰＥＧ）１２（サーモサイエンティフィック社製、スクシンイミジル−［（Ｎ−マレイミドプロピオンアミド）−ドデカエチレングリコール］エステル（succinimidyl-[（N-maleomidopropionamid）-dodecaethyleneglycol]ester））を混合し、１時間反応させた。この混合液を１０，０００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで末端にマレイミド基をもつ蛍光色素内包粒子を得た。
【００８４】
一方、ストレプトアビジン（和光純薬社製）をＮ−スクシンイミジル  Ｓ−アセチルチオアセテート（ＳＡＴＡ）を用いてチオール基付加処理を行った後、ゲルろ過カラムによるろ過を行い、色素内包ナノ粒子に結合可能なストレプトアビジン溶液を得た。
【００８５】
上記の蛍光ナノ粒子とストレプトアビジンとを、ＥＤＴＡを２ｍＭ含有したＰＢＳ中で混合し、１時間反応させた。１０ｍＭメルカプトエタノールを添加し、反応を停止させた。得られた溶液を遠心フィルターで濃縮後、精製用ゲルろ過カラムを用いて未反応ストレプトアビジン等を除去し、ストレプトアビジン結合テキサスレッド色素内包メラミン樹脂ナノ粒子を得た。
【００８６】
［実施例１］
（１）評価スライドの作製
含アミノ基シランカップリング剤でコートしたスライドガラスに固定された肝臓がん組織スライド（ＵＳ Ｂｉｏｍａｘ社製Ｔ０３１）をキシレンに浸漬し、パラフィンを除去後、クエン酸緩衝液（ｐＨ６．０）中１５分間、オートクレーブ処理した。ＰＢＳを用いて洗浄後、１０％ウサギ血清（ニチレイ社製）を添加し、室温下１時間放置した。ＰＢＳで洗浄後、抗Ｋｉ６７抗体（ダコ社製）を添加し、室温下３０分間放置した。ＰＢＳで洗浄後、ビオチン標識抗マウス抗体（ニチレイ社製）を添加し、室温下で３０分間放置した。
【００８７】
化合物（１）として、カルボキシル基をもつ３−ヒドロキシプロピオン酸水溶液（東京化成社製）１５０μＬを組織に載せ、充分に覆われているのを確認した後に、室温下３０分間放置した。反応促進剤（２）として、１−エチル−３−（３−ジメチルアミノプロピル）カルボジイミド塩酸塩（東京化成社製）水溶液１５０μＬを組織に載せ、充分に覆われていることを確認した後に、室温下３０分間放置した後、ＰＢＳで洗浄を行った。
【００８８】
ストレプトアビジン結合テキサスレッド色素内包メラミン樹脂ナノ粒子を添加し、室温下２時間反応させた後、ＰＢＳで洗浄を行った。エタノール、キシレンの順にスライドを浸漬させ、次いで封入剤（メルク社エンテランニュー）を添加した後、カバーガラスを載せ、評価スライドとした。
【００８９】
（２）評価方法
評価スライドについては、カールツァイス社製正立型蛍光顕微鏡Ａｘｉｏ Ｉｍａｇｅｒ ２を用いて蛍光画像を取得した。
励起波長５７５〜６００ｎｍ、蛍光波長６１２〜６８２ｎｍとした。
組織内の空洞部面積および存在する輝点数を計測し、単位面積当たりの輝点数（個／μｍ2）を算出した３０箇所における平均値を求めることで、ノイズとして算出した。空洞部の面積は市販画像解析ソフトＩｍａｇｅ Ｊを用いた。空洞部にある輝点数は画像より目視にて計測した。
【００９０】
観察視野全体の核の面積および核に存在する輝点数を計測し、単位面積当たりの輝点数（個／μｍ2）を算出し、３視野における平均値を求めることで、シグナルとして算出した。
【００９１】
［比較例１］
実施例１において、３−ヒドロキシプロピオン酸水溶液および１−エチル−３−（３−ジメチルアミノプロピル）カルボジイミド塩酸塩を用いなかったこと以外は、実施例１と同様にして行った。
【００９２】
［比較例２］
実施例１において、１−エチル−３−（３−ジメチルアミノプロピル）カルボジイミド塩酸塩を用いなかったこと以外は、実施例１と同様にして行った。
【００９３】
［実施例２］
実施例１において、３−ヒドロキシプロピオン酸水溶液に代えて、末端にカルボキシル基をもつ分子量２０００のポリエチレングリコール（Ｎａｎｏｃｓ社製ＰＧ１−ＣＡ−２Ｋ）を用いたこと以外は、実施例１と同様にして行った。
【００９４】
［実施例３］
実施例１において、３−ヒドロキシプロピオン酸水溶液に代えて、末端に活性エステル基であるｐ−ニトロフェニルエステル基をもつ分子量２０００のポリエチレングリコール（日油社製ＳＵＮＢＲＩＧＨＴ ＭＥＮＰ−２０Ｈ）を用いたことと、１−エチル−３−（３−ジメチルアミノプロピル）カルボジイミド塩酸塩を用いなかったこと以外は、実施例１と同様にして行った。
【００９５】
［実施例４］
実施例１において、３−ヒドロキシプロピオン酸水溶液に代えて、末端に活性エステル基であるＮ−ヒドロキシスクシンイミド基をもつ分子量５０００のポリエチレングリコール（日油社製ＳＵＮＢＲＩＧＨＴ ＭＥＮＰ−０５０ＨＳ）を用いたことと、該ポリエチレングリコール１５０μＬを組織に載せ、充分に覆われているのを確認した後に、室温下１０分間放置させたことと、１−エチル−３−（３−ジメチルアミノプロピル）カルボジイミド塩酸塩を用いなかったこと以外は、実施例１と同様にして行った。
【００９６】
［合成例２］ストレプトアビジン結合テキサスレッド色素内包シリカナノ粒子の合成
スルホローダミン１０１酸塩化物（同仁化学社製、テキサスレッド色素）３．４ｍｇと３−アミノプロピルトリメトキシシラン（信越シリコーン社製、ＫＢＭ９０３）３μＬとをＤＭＦ中で混合し、オルガノアルコキシシラン化合物を得た。得られたオルガノアルコキシシラン化合物０．６ｍＬを、４８ｍＬのエタノール、０．６ｍＬのテトラエトキシシラン（ＴＥＯＳ）、２ｍＬの水、２ｍＬの２８％アンモニア水と３時間混合した。上記工程で作製した混合液を１００００Ｇで２０分遠心分離を行い、上澄みを除去した。エタノールを加え、沈降物を分散させ、再度遠心分離を行った。同様の手順でエタノールと純水による洗浄を２回ずつ行った。テキサスレッド色素内包シリカナノ粒子を得た。
【００９７】
得られた色素内包ナノ粒子を、ＥＤＴＡ（エチレンジアミン四酢酸）を２ｍＭ含有したＰＢＳ（リン酸緩衝液生理的食塩水）を用いて３ｎＭに調整し、この溶液に最終濃度１０ｍＭとなるようＳＭ（ＰＥＧ）１２（サーモサイエンティフィック社製、スクシンイミジル−［（Ｎ−マレイミドプロピオンアミド）−ドデカエチレングリコール］エステル（succinimidyl-[（N-maleomidopropionamid）-dodecaethyleneglycol]ester））を混合し、１時間反応させた。この混合液を１０，０００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで末端にマレイミド基をもつ蛍光色素内包粒子を得た。
【００９８】
一方、ストレプトアビジン（和光純薬社製）をＮ−スクシンイミジル  Ｓ−アセチルチオアセテート（ＳＡＴＡ）を用いてチオール基付加処理を行った後、ゲルろ過カラムによるろ過を行い、色素内包ナノ粒子に結合可能なストレプトアビジン溶液を得た。
【００９９】
上記の蛍光ナノ粒子とストレプトアビジンとを、ＥＤＴＡを２ｍＭ含有したＰＢＳ中で混合し、１時間反応させた。１０ｍＭメルカプトエタノールを添加し、反応を停止させた。得られた溶液を遠心フィルターで濃縮後、精製用ゲルろ過カラムを用いて未反応ストレプトアビジン等を除去し、ストレプトアビジン結合テキサスレッド色素内包シリカナノ粒子を得た。
【０１００】
［実施例５］
実施例１において、ストレプトアビジン結合テキサスレッド色素内包メラミン樹脂ナノ粒子に代えて、ストレプトアビジン結合テキサスレッド色素内包シリカナノ粒子を用いたことと、３−ヒドロキシプロピオン酸水溶液に代えて、グリコール酸水溶液（関東化学社製）を用いたこと以外は、実施例１と同様にして評価スライドを作製した。
【０１０１】
［実施例６］
実施例１において、ストレプトアビジン結合テキサスレッド色素内包メラミンナノ粒子に代えて、ストレプトアビジン結合量子ドット（ライフテクノロジーズ社製）を用いたことと、カールツァイス社製正立型蛍光顕微鏡Ａｘｉｏ Ｉｍａｇｅｒ ２に代えて、オリンパス社製共焦点顕微鏡ＤＳＵを用いたこと以外は、実施例１と同様にして行った。
【０１０２】
【表１】
2014235081.tif 000002